막 두께 가 1200 Å 인 인듐 주석 산화물 ( ITO ) 의 투명 성 양극 을 형성 시킨 리 기판 을 완전히 세 척 후 진공 증착 장치 에 넣 어 약 10 - 7 torr 로 감압 하 였 다 . 이어서 하 기 화합물 RHI 를 두께 가 50 Å 이 되 도록 증착 시켜 정공 주입 층 을 형성 시켰 다 . 이어서 상기 화합물 RHT 1 을 두께 가 800 Å 이 되 도록 증착 시켜 정공 수송 층 을 형성 하 였 다 . 이어서 본 발명 의 상기 화합물 2 를 두께 가 150 Å 이 되 도록 증착 시켜 전자 저지 층 을 형성 하 였 다 . 이어서 청색 호스 트인 하 기 화합물 BH 1 과 청색 도판 트인 하 기 화합물 BD 1 을 중량 비 97 : 3 비율 로 동시 에 증착 하 여 두께 가 250 Å 이 되 도록 발광 층 을 형성 하 였 다 . 이어서 이엘 엠 제품 의 화합물 EET 1 를 두께 가 200 Å 이 되 도록 증착 시켜 전자 수송 층 1 을 형성 하 였 다 . 이어서 이엘 엠 제품 의 화합물 EET 2 를 두께 가 50 Å 이 되 도록 증착 시켜 전자 수송 층 2 을 형성 하 였 다 . 이어서 리튬 프루 오 라이드 ( LiF ) 를 두께 가 15 Å 이 되 도록 증착 시켜 전자 주입 층 을 형성 하 였 다 . 최종 적 으로 알루미늄 을 두께 가 2000 Å 이 되 도록 증착 하 여 음극 을 형성 시켰 다 . 상기 와 같이 제작 된 유기 전기 발광 소자 에 전압 을 인가 하 여 발광 시험 을 실시 하 였 다 . 휘도 500 cd / m 2 에서 의 측정 된 인가 전압 , 발광 효율 그리고 발광 색 을 표 1 에 나타내 었 다 .